(57)【要約】      （修正有）【課題】メラミンフォームと同等の歯面着色による汚れ除去効率を有し且つ、安全を確認できる歯面清掃及び口腔内清掃具を提供する。【解決手段】人体に安全なマイクロ繊維シート３（物資を組み立てる繊維片の三次元的平均寸法が２μｍ以下）を使用し、小柱間エナメル質及び小柱鞘面に付着した生体外由来の着色汚れ等を効率よく除去し且つ、エナメル質硬度Ｈｖ４０〜６０と同等又は低い数値のため歯面を傷つけることが少ない構成とする。【選択図】図２
2014217723.tif 000002
【特許請求の範囲】
【請求項１】
マイクロ繊維シートを積層後、一部平面を溶着固定した清掃部に板形状の芯材を置き、前記清掃部を長手方向中心部付近より二つ折りし、ハンドル部材一方端に設けた小孔に挿入し溶着固定してなる歯面清掃具。
【請求項２】
請求項１の歯面清掃具であって、マイクロ繊維シート清掃部が取り換え自由であることを特徴とする歯面清掃具。
【請求項３】
マイクロ繊維シートに天然成分から抽出精製した口腔内清掃液を含浸後、個別にパッケージングした歯面清掃及び口腔内清掃具。
【請求項４】
請求項１乃至３のマイクロ繊維シート糸径が歯の小柱間エナメル質寸法より細いものであることを特徴とする歯面清掃及び口腔内清掃具。
【請求項５】
請求項１乃至３のマイクロ繊維シートが天然素材からなることを特徴とする歯面清掃及び口腔内清掃具。
【請求項６】
請求項１乃至３のマイクロ繊維シートであって、素材における引っ張り強度及び引き裂き強度がメラミンフォームの３倍以上であることを特徴とする歯面清掃及び口腔内清掃具。
【請求項７】
請求項１乃至６における歯面清掃及び口腔内清掃具の製造方法。
【発明の詳細な説明】
【技術分野】
【０００１】本発明は歯面清掃及び口腔内清掃具とその製造方法に関する。
【背景技術】
【０００２】多様化した食生活により歯面に付着する着色汚れ（タバコのヤニ、コーヒー、緑茶、紅茶等）の他にも加齢を原因とする着色汚れや口腔内トラブルも増加している。
又、着色汚れは美的感覚だけの問題ではなく、口腔内を清潔に保ち歯の健康や口臭軽減の意味もあり多種多様な商品が市販され、歯科医院においてもホワイトニング処理が行われている。
その内容は大別すると３種類になり、歯科医院においては３５％程度の高濃度過酸化水素（３％程度の水溶液がオキシドール）による脱色処理が大半であり、市販品においてはマニキュア同様に白色マスキング法と、歯磨き剤に研磨剤を加えたり、メラミンフォーム等の物性を利用し歯面に付着した生体外由来の着色汚れを除去する商品が販売され、大学等においての研究も、文献において照会されている。。【０００３】
【特許文献１】  特開２００５−２７０５６７号公報
【特許文献２】  特許第３７８３０３９号公報
【特許文献３】  特許第４９６３５５２号公報
【発明の開示】
【発明者が解決しようとする課題】
【０００４】本発明者は円筒型歯ブラシ、溶着平歯ブラシなどの口腔内清掃具に関する研究、商品開発を行い、近年においてはメラミンフォームによる歯面着色汚れ除去商品開発を進めてきた。
メラミンフォームにおける歯面着色汚れ除去効果は、上記特許文献などが示すように高いものの、その反面リスクも伴い完全に払拭することは難しい。
【０００５】リスクの内、一番に挙げられるものは安全性である。
メラミンフォームの製造方法を簡易に説明すれば、メラミンとホルムアルデヒドの縮合生成物をベースとした化合物であり、その大半の商品がドイツ、バスフ・アクチェンゲゼルシャフト社により製造され、その用途は防音・防熱材（建築資材）であり、その製品には安全基準内ではあるが上記した成分であるホルムアルデヒド等の残留が認められる。
近年、同社の企業努力と技術革新により残留物性は下がり、口腔内使用目的の場合、商品開発メーカー（口腔内清掃用具製造販売）は、再洗浄や中和処理、圧縮などの工程を増やし安全性の向上を計ってきた。
【０００６】しかし、メラミンフォームを使用する以上、完全に安全であるとはいえない。
メラミンフォームが効果的に歯面に付着した着色汚れを除去するメカニズムは、砂消しゴムやサンドペーパー（１０００番のような細目）と同様であり、下記に示した図１（走査電子顕微鏡１０００倍写真）におけるプリッジ１が肉眼では見ることが難しい粒子と化し、その粒子により図３で示したエナメル小柱５（３〜４μｍの大きさ）の表面や、小柱間エナメル質６（１〜２μｍの大きさの溝）、その壁面にあたる小柱鞘７に付着した着色汚れを削り落とすことにより着色除去を計るものであり、この事実を表１に示した。
【０００７】
【表１】
2014217723.tif 000003
2014217723.tif 000004
【０００８】メラミン樹脂のビッカース硬さＨｖ（ＪＩＳ．Ｚ２２４４）は、冷間圧延鋼板におけるビッカーズ硬度Ｈｖ１５０前後以上と特出して数値が高い。
メラミン樹脂を発泡処理したものがメラミンフォームであり、密度が著しく低下しスポンジ状態であることから柔軟であると思量され易いが、メラミン樹脂と主成分は同一であり、粒子的に考察すれば同等の硬度を有している。この極小（０．５〜１μｍ位）且つ、Ｈｖ１５０以上の硬度により効果的に着色汚れを削り落とすことが可能である。
つまり、固体から粒子間の結び付きが弱まることで粒子が効率よく脱落し、着色汚れを除去する。
これを証明する文献も多数存在するが、スーパーマーケット等で台所用品として販売されるメラミンフォームにおける注意書きの内に、光沢を有する樹脂又は透明樹脂に対して使用不可能とあるのは、汚れを落とすと同時に細かい傷が入り、白く変色するためである。
【０００９】以上の事実から鑑み、メラミンフォームで歯面着色汚れを除去する行為は歯表面エナメル質を傷つけ、誤って歯肉を傷つけることも思量できる。
それに加え、粒子や破片を誤飲する場合もある。
口腔内においては唾液によりＰＨ値はほぼ中性であるが、胃においては強酸性である。メラミン樹脂（メラミンフォームも同様）は主成分から  著しくＰＨ値の偏ったアルカリ性で、酸性に対しては弱く、物性に変化が発生する可能性を払拭することはできない。
【００１０】かといって、上記表１で示したナイロン６系樹脂（歯ブラシにおけるブラシ素材は、使い捨てタイプにおいてはポリプロピレン、ナイロン６、などであり、一般商品においてはナイロン６１０、ナイロン６１２、ポリブチルテレフタレートである）などエナメル質と同等の硬さを有する物質においては歯面の着色汚れを除去する効率は著しく低い。
又、歯磨き剤を使用した場合、研磨剤効果により効率は向上するが、エナメル質にとっては最良の方法とは考察できない。
【００１１】以上の事実から鑑み、メラミンフォームに相当する歯面着色汚れ除去力を有し、エナメル質や歯肉を傷つけることが少なく、誤飲等による危険性の低い歯面清掃具の研究開発を課題とした。
【課題を解決するための手段】
【００１２】人間の体の内で一番硬いとされる歯表面エナメル質と同等又は、硬度の低い天然、化学合成繊維シートを選び、次に繊維の細さが市販メラミンフォームブリッジ径（三次元において平均３μｍ位、二次元において平均０．５μｍ位）より細い繊維シートを表２で示した。
【００１３】
【表２】
2014217723.tif 000005
【００１４】これらの繊維シートは主に水の浄化フィルムとして使用されているため極薄（５０μｍ前後）であるが、メラミンフォーム（厚さ１０ｍｍ）の引っ張り強度１．６６ｋｇ／ｃｍ２、引き裂き強度０．３３ｋｇ／ｃｍ２に対して３倍以上の強度を有する。
これらの繊維シートを用途により、積層又は芯素材を入れ使用する。
化学成分の繊維シートにおいては、溶解温度（１７０〜２００℃位）を利用しエンボス形式で溶着加工して使用した。
【００１５】又、天然素材であるコットン（綿花）の場合は糸として紡ぐ（紡績）ことにより繊維（木綿、目の粗いガーゼ）に加工すると着色除去効率は著しく低下してしまう。よってコットン繊維を広く伸ばしたうえで、上記したポリプロピレン素材を含浸させることで強度上昇を実現した。
その他の方法として、上記したコットン素材に芯材を入れることで圧縮力が増加しその面での着色除去力は著しく向上した。
【００１６】これら上記した素材全てにおいて、歯表面エナメル質等を一切傷つけることなく、メラミンフォーム同様生体外由来の歯面着色汚れを除去することが容易にできる。
【発明の効果】
【００１７】メラミンフォームにおける不安点、誤飲時におけるホルムアルデヒド等の残留物の心配や、強酸性（胃液）による化学変化、エナメル質各組織を削り取る心配が軽減しただけでなく、歯ブラシにおけるプラシ素材と同様の素材でありながら、歯磨き剤に含まれる各種研磨剤の力を借りることなく着色を容易に除去できるようになった。
メラミンフォーム使用の場合においては少量ではあるが各種文献に記載されるように水を必要としたが、本発明商品においては潤滑油的働きをする水も必要なく、唾液だけで充分である。
【発明を実施するための最良の形態】
【００１８】以下、本発明を実施するための最良の形態を図をもって説明する。【００１９】図１及び図３については上記、発明者が解決しょうとする課題項により説明済である。
よって、マイクロ繊維シートにおける商品化の形態を図２を参考にして説明する。【００２０】マイクロ繊維シートには表２において示したように、ポリプロピレン繊維シート、ポリエステル繊維シート、コットン（天然）繊維シートの３種類が確認済みであり、この３種類を歯面清掃及び口腔内清掃具に使用した。
このシートは上記したように水の浄化等に使用され、厚さは３０〜５０μｍと極薄である。
しかし、引っ張り強度、引き裂き強度は従来の歯面着色汚れ除去に使用されてきたメラミンフォームと比較すると３倍以上高い。
つまり、メラミンフォームが砂消しゴム等のように極小粒子に分解されその粒子が小柱間エナメル質に入り込み着色汚れを効果的に除去するのに対し、マイクロ繊維シートにおいては極細繊維自体が小柱間エナメル質に入り込み着色汚れを効果的に除去することからも強度的に問題ないことが確認できた。【００２１】現在商品化を進めているがその概略は次の通りである。
第一の商品化方法は、極薄のマイクロ繊維シートを積層し化学成分のものに対してはエンボス加工の場合同様部分的に溶着処理され、適度な厚みを有する形状となったマイクロ繊維シート３を図２で示すように、芯材４を中心として二つ折りした後、ハンドル持ち部４Ａに差し込み取り換え式とした。
又、ハンドル手持ち部に溶着固定する方法も思量できる。【００２２】外出時に簡易に持ち歩けるように、マイクロ繊維シートに液体歯磨き剤を含浸させた後、個別にパッケージングする方法もある。
天然素材であるコットン使用の場合においては、上記したように糸に紡ぐことは避け引っ張りながら極薄繊維シートとし、芯材に巻きつけ使用する方法もある。
又、コットン素材に対し熱可塑性樹脂を含浸させ強度上昇を計る方法やコットン素材を熱可塑性シートによりサンドした後、溶着固定する方法も考察できる。
最後に、表２記載の４種類繊維シートにおける着色除去力の対比を表３として添付した。
この実験は透明レジ袋に印刷された幅５ｍｍ長さ５０ｍｍの棒線を、１ｋｇの荷重をかけながら、２０ｃｍ／ｓの速度で摩擦清掃した場合、何秒（ｓ）で印刷が消え、レジ袋の傷の状態を調べたものである。（潤滑材として唾液成分使用）【００２３】
【表３】
2014217723.tif 000006
【図面の簡単な説明】
【００２４】
【図１】メラミンフォームにおけるブリッジと泡部の構造と寸法を示した走査電子顕微鏡写真（１，０００倍拡大）。
【図２】マイクロ繊維シートを折り曲げ専用ハンドルに装着した斜射図
【図３】歯表面エナメル質における組織構造を示した平面図
【符号の説明】
【００２５】１．ブリッジ（メラミンフォーム）
２．泡部（メラミンフォーム）
３．マイクロ繊維シート
４．芯材
４Ａ．ハンドル持ち部
５．エナメル小柱（エナメル質組織構造）
６．小柱間エナメル質（エナメル質組織構造）
７．小柱鞘（エナメル質組織構造）
【図１】
2014217723.tif 000007
【図２】
2014217723.tif 000008
【図３】
2014217723.tif 000009